ПОЛИМЕРРАСТВОРНАЯ СМЕСЬ
POLYMER-MORTAR MIXTURE

Изобретение относится к составам полимеррастворных смесей и может быть использовано в строительстве для изготовления антикоррозионных защитных покрытий по строительным конструкциям, предназначенных для эксплуатации на объектах с химически агрессивными средами.
Известна полимеррастворная смесь, включающая ненасыщенную полиэфирную смолу ПН-1, нафтенат кобальта, гипериз, перманганат калия, окись алюминия и минеральный наполнитель (SU №833786, МПК C04B 25/02, опубл. 30.05.1981).
Наиболее близким техническим решением является полимеррастворная смесь, включающая вяжущее - ненасыщенную полиэфирную смолу ПН-1, минеральный наполнитель, а также отверждающую систему - нафтенат кобальта, гипериз и медную соль трифенилимедазола (SU №1172934, МПК C09D 5/08, 3/68, C04B 26/18, опубл. 15.08.1985).
Недостатком известных смесей является относительно невысокая стойкость полимеррастворной смеси в 10%-ном растворе серной кислоты после шестимесячной выдержки.
Технический результат заключается в улучшении физико-механических свойств и повышении химической стойкости полимеррастворной смеси в растворах серной кислоты.
Сущность изобретения заключается в том, что полимеррастворная смесь, включающая вяжущее, отверждающую систему и наполнитель, содержит в качестве вяжущего ненасыщенную полиэфирную смолу марки ПН-19, в качестве отверждающей системы пероксид циклогексанона и нафтенат кобальта, а в качестве наполнителя белую сажу и литопон, при следующем соотношении компонентов, мас.%:
Ненасыщенная полиэфирная смола марки ПН-19
- 18-24
Пероксид циклогексанона
- 0,22-0,29
Нафтенат кобальта
- 0,44-0,56
Литопон
- 1,08-1,44
Белая сажа
- 73,71-80,26
3
Ненасыщенная полиэфирная смола марки ПН-19 на терефталевой основе (ТУ 2226-085-05015213-01) представляет собой жидкость с небольшой опалесценцией от светло-желтого до светло-коричневого цвета. Условная вязкость по вискозиметру ВЗ-246 19-26 с. Плотность при 20°С составляет 1,09-1,13 г/см.
3
2
2
Пероксид циклогексанона (ТУ 2417-031-05015213-95) представляет собой бесцветную или желтоватую прозрачную маслянистую жидкость. Физико-химические показатели следующие: плотность при 20°С - 1,05-1,08 г/см; показатель преломления при 20°С - 1,463-1,464; массовая доля активного O, %, не менее 4,6; массовая доля HO, %, не более 4,2; водородный показатель pH 3,1-6,7.
Нафтенат кобальта - ускоритель отверждения марки УНК-2 (ТУ 6-05-1075-76) - низкомолекулярная жидкость от розового до темно-фиолетового цвета без комков.
4
3
2
Литопон - неорганический синтетический порошок белого цвета, представляющий собой смесь сульфида цинка и сульфата бария (ZnS·BaSO) в эквимолекулярном соотношении, выпускаемый в виде порошка (ГОСТ 907-72*). Остаток после сухого просеивания на сите №014 не более 0,05%. Массовая доля воды и летучих веществ не более 0,3%. Свойства литопона: плотность - 4300 кг/м; размер частиц 0,29 мкм; укрывистость - 110-140 г/м; маслоемкость - 13-15 г/100 г.
2
2
2
Сажа белая - тонкодисперсная двуокись кремния m(SiO)·nHO (ГОСТ 18307-78*). Насыпная плотность для неуплотненной белой сажи от 170 до 220 г/л. Удельная поверхность адсорбции фенола 35±10 м/г. Массовая доля влаги не более 6,5%; остаток на сите с сеткой 014 не более 0,25%.
Полимеррастворную смесь готовят по следующей технологии. В работающий смеситель поочередно вводят отмеренное количество ненасыщенной полиэфирной смолы марки ПН-19, нафтенат кобальта, пероксид циклогексанона, литопон и белую сажу. Смесь перемешивают до получения однородной массы и из последней формируют образцы, которые одни сутки твердеют в нормальных температурно-влажностных условиях и затем при температуре 80°С в течение 6 часов.
Образцы для испытаний приготовлены в виде призм размером 1×1×3 см и 4×4×16 см.
Составы полиэфирных полимеррастворных смесей (в мас.%) представлены в табл.1.
Табл.1
Содержание массовых % в составах
Компоненты
1
2
3
4
5
6 (прототип)
Ненасыщенная полиэфирная смола ПН-1
-
-
-
-
-
16,0
Ненасыщенная полиэфирная смола ПН-19
15
18
21
24
27
-
Пероксид циклогексанона
0,18
0,22
0,25
0,29
0,32
-
Нафтенат кобальта
0,36
0,44
0,51
0,56
0,64
1,0
Гипериз
-
-
-
-
-
0,5
Медная соль трифинилмедазола
-
-
-
-
-
4,0
Литопон
0,9
1,08
1,26
1,44
1,62
-
Белая сажа
83,56
80,26
76,98
73,71
70,42
Минеральный наполнитель
-
-
-
-
-
78,5
Результаты испытанных полимеррастворных образцов предлагаемых смесей и прототипа представлены в табл.2.
Табл.2
Свойства
Показатели составов
1
2
3
4
5
6 (прототип)
Призменная прочность, МПа
91,0
107,0
110,0
108,0
99,0
100,0
Прочность при растяжении, МПа
21
22,5
25
23
20
22,0
Коэффициент химической стойкости в 10%-ном H<sub>2</sub>SO<sub>4</sub> после 6 месяцев выдержки
0,70
0,79
0,85
0,80
0,71
0,71
По сравнению с известными решениями предлагаемое техническое решение позволяет улучшить физико-механические свойства и химическую стойкость в растворах серной кислоты.
Заявляемое решение может быть использовано для зачеканки трещин в бетонных и железобетонных конструкциях, изготовления покрытий по металлическим и бетонным поверхностям в зданиях, конструкции которых эксплуатируются в условиях воздействия агрессивных сред.